(57)【要約】【課題】  導電性や電荷分離能を向上させ、機械的強度や耐光性に富んだ導電性樹脂を得ることを目的とし、このように特性の優れた導電性樹脂を使用して電子特性に優れた有機太陽電池を得る。    【解決手段】  チオフェン環が連結してなる高分子であって、フラーレン骨格にシアノ基もしくはメチル基を連結したシアノ化フラーレン基もしくはメチル化フラーレン基を側鎖に連結してなる導電性重合体とした。チオフェン環は重合度が２から５のオリゴマーであっても良い。チオフェン環オリゴマーの１付加体で良い。  このような導電性重合体と電子供与体層とのヘテロ接合させたものを、透明電極と対向電極で挟んで有機太陽電池とする。【選択図】          なし【特許請求の範囲】
【請求項１】
チオフェン環が連結してなる高分子重合体であって、シアノ化フラーレン基を側鎖に連結してなることを特徴とする導電性重合体。
【請求項２】
チオフェン環が連結してなる高分子重合体であって、メチル化フラーレン基を側鎖に連結してなることを特徴とする導電性重合体。
【請求項３】
前記チオフェン環がチオフェンオリゴマーであることを特徴とする請求項１または請求項２に記載の導電性重合体。
【請求項４】
前記チオフェンオリゴマーの重合度が３であることを特徴とする請求項３に記載の導電性重合体。
【請求項５】
前記導電性重合体がチオフェンオリゴマーの１付加体であることを特徴とする請求項１から請求項４のいずれか１項に記載の導電性重合体。
【請求項６】
チオフェン誘導体を2,3,5-トリブロモチオフェンとカップリングさせてブロモターチオフェン誘導体を合成する工程と、該ブロモターチオフェン誘導体にトリメチルシリルアセチレンをカップリングさせてアセチレン誘導体を合成する工程と、該アセチレン誘導体をテトラブチルアンモニウムフロライドによりリチオ化する工程と、該リチオ化した誘導体をフラーレンを加えたオルトシクロベンゼン中に溶解させてフラーレンアニオンを形成する工程と、該フラーレンアニオンにトシルシアノもしくはメチル基を反応させることにより、ターチオフェン‐フラーレン連結化合物からなる単量体を形成する工程と、該単量体を重合反応させて重合高分子を得る工程とを有することを特徴とする導電性重合体の製造方法。
【請求項７】
導電性重合体からなる電子供与体層と請求項１から請求項５のいずれか１項に記載の導電性重合体からなる活性層が接合されてなることを特徴とする有機太陽電池。
【請求項８】
透明電極とその対向電極との間に導電性重合体からなる電子供与体層と請求項１から請求項５のいずれか１項に記載の導電性重合体からなる活性層とが積層されてなることを特徴とする有機太陽電池。
【請求項９】
透明基板上に透明電極を介して導電性重合体からなる電子供与体層と請求項１から請求項５のいずれか１項に記載の導電性重合体からなる活性層が接合されてなることを特徴とする請求項７または請求項８に記載の有機太陽電池。
【発明の詳細な説明】
【技術分野】
【０００１】
本発明は、導電性重合体材料及びその製造方法、並びにそれを用いた有機太陽電池に関するものである。
【背景技術】
【０００２】
近年、地球温暖化が懸念されるようになり、従来の化石燃料によるエネルギーに代わって自然エネルギーの重要性が認識されるようになってきた。有力な自然エネルギーの一つとして太陽光発電の研究が盛んに行われている。
従来より、太陽光発電装置として光変換素子を使用した太陽電池が知られている。現在実用化されている太陽電池の例では、シリコンの単結晶体、多結晶体、アモルファス状物質を用いた光電変換素子が用いられている。
しかし、これら従来の光電変換素子においては高純度シリコンを原料としており、その製造工程が複雑でコストが非常に高くなり、また素子の大面積化はその製造法から困難である等の難点が存在する。
【０００３】
一方、有機系物質を用いた光電変換素子も提案されているが、有機系物質を用いた光電変換素子は製造が容易で経済性にも優れている反面、シリコン等の無機系物質と異なり、光誘起により生成する電子−正孔対の解離確率は低く、キャリア数が低い。また、電気伝導性が低いためにキャリアを効率的に取り出すことが困難である等の難点を持っている。  有機系物質として導電性ポリマーを用いた従来の光電変換素子においては、アクセプターとしてヨウ素（Ｉ）をチオフェン環ポリマーに分散させる等の手法を用いているが、ヨウ素を均一に分散させねばならず、ヨウ素は昇華性があるため、均一に分散させることが困難である。また、ヨウ素に濃度むらなどが生じると導電性が不安定となる等の欠点があった。また、導電性ポリマーとした後でもヨウ素の昇華性のために導電性が変化するという欠点もあった。
【０００４】
ところで、最近グラファイトのアーク放電やカーボンブラックの高周波プラズマ処理等によって閉殻構造を持った炭素クラスター（Ｃ６０、Ｃ７０、Ｃ８４）等のフラーレン類が生成され、これらの特異な構造に由来する物性が明かにされつつある。光変換素子の素材としても、シリコン以外にこれら炭素化合物の一つであるフラーレンが注目されるようになってきた。
【０００５】
フラーレンはダイヤモンドや黒鉛と同様に炭素原子のみからなる一連の炭素化合物のことである。フラーレンは、６０個以上の偶数個の炭素原子が球状に結合して分子集合体を構成した球状炭素Ｃｎ（ｎ＝６０、７０、７６、７８、８０、８２・・・など）である。中でも特に代表的なものは、炭素数が６０のＣ６０と７０のＣ７０である。このうちＣ６０フラーレンは正二十面体の頂点を全て切り落として正五角形を出した切頭二十面体と呼ばれる多面体構造を有し、その６０個の頂点が全て炭素原子で占められた言わばサッカーボール型の分子構造を有する。それに対して、Ｃ７０はラグビーボール型の分子構造を有する。
【０００６】
Ｃ６０の結晶はＣ６０分子が面心立方構造に配置され、バンドギャップが約１．６ｅＶであって半導体とみなせる。純粋な状態では約１０１４Ω／ｃｍの電気抵抗を有する。そして、５００℃で約１ｍｍＴｏｒｒの蒸気圧があり、昇華によって薄膜を蒸着することができる。Ｃ６０に限らずフラーレン分子は真空又は減圧下において容易に気化できることから、蒸着膜を形成し易い素材であると言える。
【０００７】
しかしながら、最も量産性に富むＣ６０やＣ７０等のフラーレン分子は双極子モーメントがゼロであることから、それから得られる蒸着膜は分子間にファン・デル・ワールス力しか働かず、強度的に脆弱である。そのため、この蒸着膜を空気中にさらすとフラーレン分子間の隙間に酸素や水分子等が拡散進入し易く、その結果構造的に劣化するだけでなくその電子物性に悪影響を及ぼすことがある。このようなフラーレン蒸着薄膜の脆弱さは、フラーレンを薄膜電子デバイスの製作に適用するときにデバイスの安定性の面で問題となる。さらにフラーレン分子間へ拡散進入した酸素分子により常磁性中心が発現するので、その薄膜特性の安定性の面からも問題があった。
【０００８】
このような問題点を克服するため、近年フラーレン分子同士を重合させる、いわゆるフラーレン重合体膜の製造方法が提唱されている。その代表例として光誘起によるフラーレン重合体の製膜方法を挙げることができる。この方法はあらかじめ製膜したフラーレン蒸着膜に対し、蒸着後に光照射を行うものであるが、重合時に生じる体積収縮のため膜の表面に無数のヒビがはいり易く、強度の面で問題がある。しかもこの方法では面積の広い均一な薄膜を成膜することは極めて困難である。その外にも、フラーレン分子に圧力や熱を加えるか、あるいはフラーレン分子同士を衝突させることによってフラーレン重合体膜を製膜できることが知られているが、これらの方法では製膜はできても薄膜を得ることは困難である。
【０００９】
これら従来法に代わるフラーレン重合法として注目されるのが、プラズマ重合法やマイクロ波重合法である。このような方法で得られるフラーレン重合体の膜は、フラーレン分子が電子励起状態を経て重合してできた薄膜であり、フラーレン蒸着薄膜に比較して強度が格段に増加し、緻密にしてかつ柔軟性に富む。そして真空中でも大気中でもその電子物性がほとんど変化しないことから、その緻密な薄膜構造が酸素分子等による膜内部への拡散進入を効果的に抑制しているのだと考えられる。事実、このような方法で薄膜を構成するフラーレンの多量体が生成されることは、レーザアブレーション法による飛行時間型質量分析によって知ることができる。
【００１０】
一方、フラーレンの特異な構造に起因する物性も明らかにされつつあり、その物性の一つとして導電性重合体とＣ６０フラーレンの混合物に対し光を照射すると光照射下で導電性重合体からＣ６０へ電子移動が起こることが見い出された。
例えば、ＭＥＨ−ＰＰＶ（ ポリ[２−メトキシ、５−( ２’−エチル−ヘキシロキシ）−パラ−フェニレンビニレン] ）や、ポリ（３−オクチルチオフェン）とＣ６０の質量比１：１混合物に対する光誘起ＥＳＲ測定の結果、ｇ値がほぼ２と２よりも小さい２本のＥＳＲシグナルが観測されている。ｇ値が２以下のシグナルはＣ６０一価アニオンのシグナルであることが確認されており、このことから光照射下で導電性重合体からＣ６０への電子移動が起きていることが示唆されている（例えば、非特許文献１参照。）。
【００１１】
このＣ６０が持つ物性の応用として、光電変換素子の研究が行われている。例えば、ＩＴＯ膜電極上にＭＥＨ−ＰＰＶをスピンコート法により厚さ１００ｎｍに製膜し、この上に厚さ１００ｎｍのＣ６０層を真空蒸着により積層、さらにＡｕを真空蒸着により積層して光電変換素子を作成している。照射光源としてアルゴンイオンレーザーを用い、波長５１４．５ｎｍ、照射光強度約１ｍＷ／ｃｍ２ の光をＩＴＯ膜電極側から照射し順方向バイアスとしてＩＴＯ膜電極に正電位、Ｃ６０層側に負電位を印加することにより短絡電流２．０８μＡ／ｃｍ２ 、開放電圧０．４４Ｖ、変換効率０．０２％が得られている（例えば、非特許文献２参照。）。
【００１２】
これらの知見に基づきヘテロ接合型の有機太陽電池が提案されている。一例を挙げれば、電極補強材である透明導電性基材上に有機電子供与体とフラーレンを含有する層と、ｎ型半導体層が接合されてなるヘテロ接合型太陽電池がある（例えば、特許文献１参照。）。この太陽電池においては、有機電子供与体として例えばポリチオフェンにアルキル基置換を施したポリ（３−アルキルチオフェン）、ポリパラフェニレンビニレンにアルコキシル基置換を施したポリパラフェニレンビニレン誘導体、ポリチエニレンビニレンにアルコキシル基置換を施したポリパラチエニレンビニレン誘導体等の、トルエン等の有機溶媒に可溶な物質からなる導電性重合体や、テトラチアフルバレン（ＴＴＦ）、テトラセレナテトラセン（ＴＳＴ）などの有機π共役分子錯体を形成する低分子量の有機電導体等が挙げられる。これら電子供与体とフラーレンを溶媒中に混合溶解したものをスピンコートした薄膜が使用されている。
また、ｎ型半導体としては、ナトリウム等のドナーをドープしたポリチオフェン誘導体、ポリパラフェニレンビニレン誘導体及びリン等をドープしたシリコン等を挙げることができる。
【００１３】
また、活性層としてＭＤＭＯ−ＰＰＶ（ ポリ[２−メチル,5-(3,7 ジメチルオクチロキシ)]-パラ−フェニレン ビニレン）とＰＣＢＭ（ [6,6] -フェニルＣ61ブチル酸メチルエステル）との１：４（重量比）の混合液をスピンコートした膜を使用し、有機電子供与体としてはＰＥＤＯＴ（ポリ(3,4-エチレンジオキシチオフェン) - ポリ(スチレンスルフォネート) ）を使用したヘテロ接合型太陽電池が報告されている（例えば、非特許文献３参照。）。
これらの太陽電池では、いずれも有機電子供与体とフラーレンを溶媒中に混合溶解させたものを、スピンコートした薄膜を使用している。
フラーレンを混合した導電性重合体等の有機電子供与体を電極に用いた場合、電子供与体層で形成されるバンド曲がりによる光誘起電子−ホール対の解離確率の増加に加えて、励起状態でフラーレンに電荷移動が起こることにより更にキャリア消失を抑制する、すなわちキャリア生成が増加するとされている。
【非特許文献１】L.Smilowitz ら著  「Physical Review B47」,13385  (1993)
【非特許文献２】N.S.Sariciftciら著  「Appl.Phys.Lett.」, Vol.62, No.6, p.585-p.587, 8 Feb.1993
【非特許文献３】S.E.Shaheenら著  「Appl.Phys.Lett.」, Vol.78, No.6, p.841-p.843, 5 Feb.2001
【特許文献１】特開平８−２２２２８１号公報  （第５頁、図４）
【発明の開示】
【発明が解決しようとする課題】
【００１４】
しかしながら、従来のフラーレンを混合した導電性重合体では厚さの制御が難しく、素子として利用するのに十分な機械的強度や耐光性が得られず、また、変換効率等の光電変換特性においても充分な性能のものは得られていない。したがって、光変換素子においても実用性に即したものは得られていない。
本発明の目的は、導電性や電荷分離能を向上させ、機械的強度や耐光性に富んだ導電性重合体を得ることを目的とする。また、このように特性の優れた導電性重合体を使用して電子物性に優れた有機太陽電池を得ることを目的とする。
【課題を解決するための手段】
【００１５】
上記の課題を解決するため、本発明の導電性重合体の一つは、チオフェン環が連結してなる高分子重合体であって、シアノ化フラーレン基を側鎖に連結してなる導電性重合体とした。
他の一つは、チオフェン環が連結してなる高分子重合体であって、メチル化フラーレン基を側鎖に連結してなる導電性重合体とした。
本発明の導電性重合体においては、主鎖にはドナー性が高いπ共役性のチオフェン環を使用し、側鎖には高電子受容性が高いシアノ化フラーレン基もしくはメチル化フラーレン基を使用している。従って、分子内の所定の位置にシアノ化フラーレン基もしくはメチル化フラーレン基が共有結合しており、その高い電子受容性のために主鎖のチオフェン環の電子はシアノ化フラーレンもしくはメチル化フラーレンの方へいつも引っ張られていることとなる。従って主鎖のチオフェン環はドナー性がさらに強くなり、その結果、高い導電性を有する高分子単量体となるとともに、光による電荷分離が起き易くなる。
【００１６】
本発明の導電性重合体は、前記チオフェン環がチオフェンオリゴマーであっても良い。その場合、チオフェンオリゴマーの重合度は２から５であることが好ましく、例えば重合度３のオリゴマーが好んで用いられる。
また、本発明の導電性重合体は、チオフェンオリゴマーの１付加体であってもあるいはチオフェンオリゴマーの２付加体であっても良い。
これらの分子構造を有する導電性重合体はいずれも高い導電性を有し、光による電荷分離が起き易い性質を具備した導電性重合体となる。
【００１７】
さらに具体例を示せば、本発明の導電性重合体は、重合度が３のチオフェンオリゴマーの側鎖に、シアノ化フラーレン基もしくはメチル化フラーレン基が３重結合してなる単量体の重合体からなる導電性重合体を挙げることができる。
このような構造の重合体とすることにより、高い導電性を有し、光による電荷分離が起き易い性質を具備した導電性重合体とすることができる。
【００１８】
本発明の導電性重合体の製造方法は、チオフェン誘導体を2,3,5-トリブロモチオフェンとカップリングさせてブロモタ−チオフェン誘導体を合成する工程と、該ブロモタ−チオフェン誘導体にトリメチルシリルアセチレンをカップリングさせてアセチレン誘導体を合成する工程と、該アセチレン誘導体をテトラブチルアンモニウムフルオライドにより脱保護の後にリチオ化する工程と、該リチオ化した誘導体をフラーレンを加えたオルトシクロベンゼン中に溶解させてフラーレンアニオンを形成させる工程と、該フラーレンアニオンにトシルシアニドもしくはメチル基を反応させることによりターチオフェン−フラーレン連結化合物からなる単量体を形成する工程と、該単量体を重合反応させて高分子重合体を得る工程とを有する製造方法を採用した。
この方法によれば、高い導電性を有し電荷分離が起き易い導電性重合体を任意の厚さ、任意の面積で容易に得ることができる。
【００１９】
本発明の有機太陽電池は、導電性重合体からなる電子供与体層と、前記本発明の導電性重合体からなる活性層が接合されている有機太陽電池とした。
本発明の有機太陽電池では、透明電極とその対向電極との間に、導電性重合体からなる電子供与体層と前記本発明の導電性重合体からなる活性層を積層した構造とすることができる。
また、本発明の有機太陽電池では、透明基板上に透明電極を介して導電性重合体からなる電子供与体層と、前記本発明の導電性重合体からなる活性層を接合した構造とすることもできる。
これら本発明の有機太陽電池は、活性層として導電性が高く電荷分離が起き易く、しかも機械的強度や耐光性に優れた導電性重合体を使用しているので、変換効率が高く、寿命の長い有機太陽電池を得ることができる。
【発明の効果】
【００２０】
本発明によれば、主鎖にはドナー性が高いπ共役性のチオフェン環を使用し、側鎖には高電子受容性が高いシアノ化フラーレンを使用しているので、分子内の所定の位置にシアノ化フラーレンが共有結合しており、その高い電子受容性のために主鎖のチオフェン環の電子はシアノ化フラーレンの方へいつも引っ張られていることとなる。従って主鎖のチオフェン環はドナー性がさらに強くなり、その結果、高い導電性を有する高分子となるとともに、光による電荷分離が起き易くなる。
また、本発明の導電性共重合高分子においては、３次元的に架橋するので機械的強度や耐光性に優れた導電性重合体となるものがある。
これらの本発明の導電性重合体を使用して有機太陽電池とすれば、機械的強度や耐光性に優れ、しかも光変換効率の高い有機太陽電池を提供することが可能となる。
【発明を実施するための最良の形態】
【００２１】
（第１の実施形態）
本発明の第１の実施形態として、主鎖が重合度（繰返し数）３のチオフェンオリゴマーの側鎖に、シアノ化フラーレン基が３重結合してなる単量体の重合体からなる導電性重合体をあげる。この導電性重合体の基となる単量体の構造式を化１に示す。
【００２２】
【化１】
2004277736.tif 000002
【００２３】
化１に示すように、この導電性重合体は主鎖がドナー性が高いπ共役性のチオフェン環であり、側鎖には高電子受容性が高いシアノ化フラーレン基を使用している。
この導電性重合体では、分子内の所定の位置にシアノ化フラーレンが共有結合しており、その高い電子受容性のために主鎖のチオフェン環の電子はシアノ化フラーレンの方へいつも引っ張られていることとなる。従って主鎖のチオフェン環はドナー性がさらに強くなり、その結果、高い導電性を有する高分子となるとともに、光による電荷分離が起き易くなる。
【００２４】
（第２の実施形態）
本発明の第２の実施形態として、主鎖が重合度（繰返し数）３のチオフェンオリゴマーの側鎖に、メチル化フラーレン基が３重結合してなる単量体の重合体からなる導電性重合体をあげる。この導電性重合体の基となる単量体の構造式を化２に示す。
【００２５】
【化２】
2004277736.tif 000003
【００２６】
この導電性重合体では、分子内の所定の位置にメチル化フラーレンが共有結合しており、その高い電子受容性のために主鎖のチオフェン環の電子はメチル化フラーレンの方へいつも引っ張られていることとなる。従って主鎖のチオフェン環はドナー性がさらに強くなり、その結果、高い導電性を有する重合体となるとともに、光による電荷分離が起き易くなる。
【００２７】
次に、この第１の実施形態および第２に実施形態に係わる導電性重合体の製造方法について説明する。
先ず、化３に示すチオフェン誘導体をパラジウム触媒存在下で2,3,5-トリブロモチオフェンとカップリングさせることにより、化４に示すブロモターチオフェン誘導体を合成する。
【００２８】
【化３】
2004277736.tif 000004
【００２９】
【化４】
2004277736.tif 000005
【００３０】
次に、得られたブロモターチオフェン誘導体にトリメチルシリアルアセチレンをパラジウムと銅の触媒下でカップリングさせ、化５に示すアセチレン誘導体を合成する。
【００３１】
【化５】
2004277736.tif 000006
【００３２】
次に、得られたアセチレン誘導体にテトラブチルアンモニウムフロライドを作用させることによって脱トリメチルシリル化を行い、化６に示すエチニルタ−チオフェンを合成する。
【００３３】
【化６】
2004277736.tif 000007
【００３４】
次に、得られたエチニルターチオフェンをｎ−ブチルリチウムによってリチオ化して、化７に示すリチウムアセチリドとする。
【００３５】
【化７】
2004277736.tif 000008
【００３６】
さらに、オルトジクロロベンゼン中にＣ６０を溶解させた溶液中に、化６に示すエチニルターチオフェンから発生させた化７に示すリチウムアセチリドを求核付加させて、化８に示す黒緑色のフラーレンアニオンを形成した後、求電子剤としてトシルシアニドを作用させることにより、化９に示すターチオフェン−Ｃ６０連結化合物を合成する。
ここでトシルシアニドに替えて求電子剤としてヨウ化メチルを作用させると、化１０に示すターチオフェン−Ｃ６０連結化合物が得られる。
このようなＣ６０連結化合物の構造は、 １Ｈ及び １３Ｃ ＮＭＲ（核磁気共鳴）、ＵＶ−ｖｉｓ（紫外−可視吸収スペクトル）、ＭＳ（質量分析）等の各種スペクトルを解析することにより決定することができる。
【００３７】
【化８】
2004277736.tif 000009
【００３８】
【化９】
2004277736.tif 000010
【００３９】
【化１０】
2004277736.tif 000011
【００４０】
このようにして得られたターチオフェン−Ｃ６０連結化合物からなる単量体を重合反応させて、目的とする導電性重合体とする。重合方法としては、単量体に各種の方法でエネルギーを付与して重合反応を促進する方法が利用できる。具体的には電気化学的プロセスを利用した電解重合法、光照射を行う光重合法の他、プラズマ重合法やマイクロ波重合法などが利用できる。
【００４１】
次に、上記のようにして得られた導電性重合体を活性層として使用する有機太陽電池について説明する。
本発明の有機太陽電池は、本発明により得られたチオフェン環とシアノ化フラーレン基もしくはメチル化フラーレン基からなる導電性重合体を活性層として使用し、電子供与体層とヘテロ接合させたものを基本とする。本発明の有機太陽電池８の断面構造の一例を図１に示す。
透明基板１は石英やガラス等の透明体でできたものが利用できる。透明基板１の上にＩＴＯ（Indium Tin Oxide: インジウム酸化物にスズをドープしたもの）など光透過性の透明電極２と、電子供与体層３となるポリチオフェンなどの導電性膜と、この導電性膜とヘテロ接合を形成する本発明の導電性重合体からなる活性層４と、ＬｉＦ層５とＡｌ電極６などからなる対向電極とが、この順に積層されていることが望ましい。
透明電極２は有機太陽電池全体を支持する透明基板１と共に、光を電子供与体層３まで透過させるためのものであり、透明でかつ発生した電流を外部に取り出すための導電体をなすものである。透明電極２としては、前記ＩＴＯの他に金属酸化物の薄膜又は金、銀、白金、ニッケルなどの金属の薄膜からなっていてもよい。透明電極の形成工程では、それを基板上に形成するのが一般的であり、前述したＩＴＯなどの電極材料を基板上に蒸着やスパッタリング等の手法を用いて製膜する。
【００４２】
電子供与体層３は電子供与性を有しており、さらには共役π電子系を含むＰ型の導電性重合体から形成されていることが望ましい。その好ましい具体例を幾つか挙げると、先のポリチオフェンの他に、ポリビニルカルバゾール、ポリ（ｐ−フェニレン）−ビニレン、ポリアニリン、ポリエチレンオキサイド、ポリビニルピリジン、ポリビニルアルコール、ポリフルオレン、ポリパラフェニレン、ポリ（３−アルキルチオフェン）、ポリ〔２−メトキシ−５−（２’−エチルヘクソキシ）−ｐ−フェニレン〕−ビニレン、ポリ〔２−メトキシ−５−（２’−エチルヘクソキシ）−１，４−パラフェニレンビニレン〕、ポリ（３−アルキルチオフェン）、ポリ（９，９−ジアルキルフルオレン）、ポリパラフェニレン、ポリ（２，５−ジヘプチロキシ−１，４−フェニレン）、ポリフェニレン、ポリ（ｐ−フェニレン）、ポリエチレンオキシド、ポリ（２−ビニルピリジン）、ポリ（ビニルアルコール）などから選ばれた少なくとも１種、或いはこれらの少なくとも１種の構成単量体の誘導体からなるポリマーがある。なお、この導電性重合体には、その導電性を制御するために硫酸根等をはじめ公知のドーパントが添加されていてもよい。
【００４３】
活性層４には本発明になる主鎖にドナー性が高いπ共役性のチオフェン環を配し、側鎖にはアクセプタ性が高い高電子受容性のシアノ化フラーレン基もしくはメチル化フラーレン基を使用した単量体の重合体からなる導電性重合体を使用する。重合体に含まれるフラーレン類としては、Ｃ６０，Ｃ７０，Ｃ８４等いずれでもかまわない。
電子供与体層３及び活性層４の厚さはいずれも１〜５０ｎｍ、好ましくは５〜２０ｎｍあればよい。
【００４４】
本発明の有機太陽電池８では、電子供与体層３と活性層４とがヘテロ接合したものを、透明電極２と対向電極とで挟んだ構造とする。対向電極は導電性重合体と完全なオーミック接合を得るためのＬｉＦ層５と外部リードの接続が容易なＡｌ電極６とから構成するのが好ましい。
この対向電極は、ＬｉＦ／Ａｌの他に、たとえばＩＴＯなどの酸化物やマグネシウム、インジウムなどの金属、またはこれらの２種以上の金属からなる合金で構成され、蒸着やスパッタリング、電子銃、電解メッキなどの手法を用いて前記活性層４上に薄膜として形成することができる。
【００４５】
なお、活性層として使用できる導電性重合体として、チオフェン環が主鎖として連結しシアノ化フラーレン基を側鎖に連結した重合体と、チオフェン環が主鎖として連結しメチル化フラーレン基を側鎖に連結した重合体を示したが、その他にも化１１から化１４に示す構造式の単量体の重合体、あるいはこれら化１１から化１４の単量体に化１および化２の単量体を含む単量体の共重合体も使用することもできる。
【００４６】
【化１１】
2004277736.tif 000012
【００４７】
【化１２】
2004277736.tif 000013
【００４８】
【化１３】
2004277736.tif 000014
【００４９】
【化１４】
2004277736.tif 000015
【００５０】
化１１に示す単量体は、主鎖が重合度（繰返し数）５のチオフェンオリゴマーの側鎖に、シアノ化フラーレン基が３重結合してなる単量体の重合体である。この単量体を重合して導電性重合体とする。
なお、シアノ基に替えてメチル基を付加したものであっても良い。
【００５１】
次に化１２に示す単量体は、主鎖が重合度（繰返し数）３のチオフェンオリゴマーの側鎖に、シアノ化フラーレン基が単重結合してなる単量体である。この単量体を重合して導電性重合体とする。シアノ基に替えてメチル基を付加したものであっても良い。
【００５２】
化１３に示す単量体は、主鎖が重合度（繰返し数）３のチオフェンオリゴマー２個の側鎖に、２個のシアン基もしくはメチル基を有するシアノ化フラーレン基もしくはメチル化フラーレン基１個が３重結合してなる単量体である。この単量体を重合して導電性重合体とする。
この導電性重合体においては、主鎖が２本あるので３次元的に架橋できる利点があり、機械的強度の向上や光照射に耐えうるほどの耐候性の向上等の効果を発揮するものとなる。
【００５３】
化１４に示す単量体は、主鎖が重合度（繰返し数）３のチオフェンオリゴマー２個の側鎖に、２個のシアノ基もしくはメチル基を有するシアノ化フラーレン基もしくはメチル化フラーレン基１個が単重結合してなる単量体である。この単量体を重合して導電性重合体とする。
この導電性重合体においても、主鎖が２本あるので３次元的に架橋できる利点があり、機械的強度の向上や光照射に耐えうるほどの耐候性の向上等の効果を発揮するものとなる。
【００５４】
本発明の有機太陽電池においては、先に掲げた化１、化２，および化１１から化１４の６種類の単量体のうち、少なくとも２種類の単量体を共重合して得られる共重合体も利用することができる。これらの共重合体も主鎖にドナー性が高いパイ共役性のチオフェン環を配し、側鎖にはアクセプタ性が高い高電子受容性のシアノ化フラーレン基もしくはメチル化フラーレン基を使用している。その結果、高い導電性を有する重合体となるとともに、光による電荷分離が起き易くなる。
例えば、化１に示す主鎖が重合度（繰返し数）３のチオフェンオリゴマーで、その側鎖にシアノ化フラーレン基が３重結合してなる単量体と、化１３に示す主鎖が重合度（繰返し数）３のチオフェンオリゴマー２個で、その側鎖にシアン基２個を有するシアノ化フラーレン基１個が３重結合してなる単量体を共重合させて得た導電性共重合体を挙げることができる。
特に、１付加体の単量体を主原料とし、これに２付加体の単量体を加えて共重合させた導電性共重合体は、主鎖が３次元的に架橋するため機械的強度が一段と向上する利点を有する。
【００５５】
本発明の導電性重合体は、その高性能な導電性や電化分離能等の特性を生かして、有機太陽電池の他に、有機トランジスタ（ＴＲ）、有機エレクトロルミネッセンス（ＥＬ）素子や有機固体電解コンデンサ等に利用することができる。
次に、本発明の導電性重合体を有機トランジスタの活性層に利用した例を示す。
図２は有機トランジスタ１０−１の構造を示す断面図の一例である。ＩＴＯ（ Indium Thin Oxide ） 等の電極１２を形成したガラス基板１１上にシリコン酸化膜やアルミニウム酸化膜等の絶縁膜１３を熱酸化法やＣＶＤ又はスパッタ法を用いて形成する。次いで金や白金等のソース電極１４とドレイン電極１５を形成し、次いで本発明の導電性重合体である、例えばシアノ化フラーレンもしくはメチル化フラーレンを含むチオフェン環重合体１６を、スピンコート及び電解重合法を利用して形成する。
また、逆にシリコンやガラスの基板上に先のシアノ化フラーレンもしくはメチル化フラーレンを含むチオフェン環重合体を形成し、金や白金のソース電極とドレイン電極を形成し、次いでシリコン酸化膜やシリコン窒化膜又は酸化アルミニウム等のゲート絶縁膜を形成し、次いでゲート電極を形成して有機トランジスタとすることもできる。
これらの有機トランジスタは、その高い導電性から大きな電子移動度を得ることができ、トランジスタとしての動作スピードを向上させることができる。
【００５６】
図３から図５に有機トランジスタの他の構造例を断面図で示す。
図３に示す有機トランジスタ１０−２は本発明の導電性重合体を活性層に使用した有機トランジスタの他の構造例を示す断面図であって、本発明のシアノ化フラーレンもしくはメチル化フラーレンを含むチオフェン環重合体１６とチオフェン重合体１７とのヘテロ接合構造としたものである。
【００５７】
図４に示す有機トランジスタ１０−３は本発明の導電性重合体を活性層に使用した有機トランジスタの他の構造例を示す断面図であって、ガラス基板１１上にシリコン酸化膜やアルミニウム酸化膜等の絶縁膜１３を形成し、該絶縁膜１３上に本発明のシアノ化フラーレンもしくはメチル化フラーレンを含むチオフェン環重合体１６を積層し、その上にソース電極１４とドレイン電極１５を形成したものである。
さらに、図５に示す有機トランジスタ１０−４は本発明の導電性重合体を活性層に使用した有機トランジスタの別の構造例を示す断面図であって、図４において絶縁膜１３上に直接本発明のシアノ化フラーレンもしくはメチル化フラーレンを含むチオフェン環重合体１６を載置したのに替えて、絶縁膜１３上に本発明のシアノ化フラーレンもしくはメチル化フラーレンを含むチオフェン環重合体１６とチオフェン重合体１７とのヘテロ接合構造を載置した構造としたものである。
【００５８】
次に、本発明の導電性重合体を利用した有機エレクトロルミネッセンス（ＥＬ）素子の構造例を示す。
図６は本発明の導電性重合体をホール注入層に利用した有機ＥＬ素子の一例を示す断面図である。ＩＴＯなどの透明電極２２を形成したガラス基板２１の上に、ホール注入層２６として本発明のシアノ化フラーレンもしくはメチル化フラーレンを含むチオフェン環重合体を電解重合法等により形成し、次いで電子輸送層２７としてアルミキノリノール錯体（Ａｌｑ）を積層した後、仕事関数の低いＭｇＡｇ合金層２４やＬｉＦ層を形成し、接続用のＡｌ等の金属からなる対向電極２５を形成して有機ＥＬ素子２０−１としたものである。
【００５９】
図７は、本発明の導電性重合体を利用した有機ＥＬ素子の他の構造例を示す断面図である。図７に示す有機ＥＬ素子２０−２の例では、図６において絶縁膜１３上に直接ホール注入層２６を形成するのに替えて、絶縁膜１３上にチオフェン重合体２８を介してホール注入層２６を形成し、チオフェン重合体と本発明のシアノ化フラーレンもしくはメチル化フラーレンを含むチオフェン環重合体とのヘテロ接合構造としたものである。
【００６０】
次に、本発明の導電性重合体を利用した有機固体電解コンデンサの構造例を示す。
図８は、陰極導電層として本発明のシアノ化フラーレンもしくはメチル化フラーレンを含むチオフェン環重合体を利用した有機固体電解コンデンサの構造例を示す断面図である。
陽極としてはタンタル（Ｔａ）の多孔質焼結体３１を使用し、Ｔａの多孔質焼結体３１を酸化処理して表面に誘電体層となるタンタル酸化膜（Ｔａ２Ｏ５）３２を形成する。Ｔａの多孔質焼結体３１中に陽極リードを埋設し、陰極導電層３３として本発明のシアノ化フラーレンもしくはメチル化フラーレンを含むチオフェン環重合体を充填した後、カーボン層３４及び銀ペーストを使用したＡｇ電極３５を形成し、陰極リードを取り付けて有機固体電解コンデンサ３０とする。
なお、陽極金属としてタンタル（Ｔａ）の代わりにニオブ（Ｎｂ）を用いても良い。
【実施例】
【００６１】
（実施例１）
先ず、化３に示すチオフェン誘導体をパラジウム触媒存在下で2,3,5-トリブロモチオフェンとカップリングさせることにより、ブロモターチオフェン誘導体を合成した。
【００６２】
次に、得られたブロモタ−チオフェン誘導体にトリメチルシリアルアセチレンをパラジウムと銅の触媒下でカップリングさせ、アセチレン誘導体を合成した。  
次に、得られたアセチレン誘導体にテトラブチルアンモニウムフルオライドを作用させることによって脱トリメチルシリル化を行い、エチニルタ−チオフェンを合成した。
【００６３】
次に、得られたエチニルタ−チオフェンをｎ−ブチルリチウムによってリチオ化して、リチウムアセチリドとした。
さらに、オルトジクロロベンゼン中にＣ６０を溶解させた溶液中に、前記エチニルタ−チオフェンから発生させたリチウムアセチリドを求核付加させて、フラーレンアニオンを形成した後、求電子剤としてトシルシアニドを作用させることにより、ターチオフェン−Ｃ６０連結化合物を合成した。
このようにして得られたＣ６０連結化合物につき、 １Ｈ−ＮＭＲ、ＭＳ、ＩＲ及びＵＶ−ｖｉｓを測定した。 １Ｈ−ＮＭＲのスペクトル図を図９に、ＭＳのスペクトル図を図１０に、ＩＲのスペクトル図を図１１に、さらにＵＶ−ｖｉｓの吸収スペクトル図を図１２に示す。
図９と図１３においてピークの同定は類似化合物との比較、化学シフト、ピークの相対的な高さを参考にして同定した。
図９において、３．９８，４．１０（δ／ｐｐｍ）のピークは、エチレンジオキシ基のＣＨ２ によるピークである。６．０５，６．０６（δ／ｐｐｍ）のピークは、エチレンジオキシチオフェンのα−位のプロトンによるピークである。また、７．４９（δ／ｐｐｍ）のピークは、真ん中のチオフェンのβ−位のプロトンによるピークである。
図１０においては、１１３３（ｍ／ｚ）にＣ７９Ｈ１１ＮＯ４Ｓ３のピークが認められる。
図１１において、２２１９（ｃｍ−１）のピークは、シアノ基による吸収である。
図１２において、１０倍に拡大した曲線を見ると６９７（ｎｍ）の位置にピークが認められる。
これらの結果から、得られたＣ６０連結化合物は重合度が３のチオフェンオリゴマーの側鎖に１個のシアノ基を付加したシアノ化フラーレンが３重結合した構造の単量体であると同定することができた。
さらに、このようにして得られたターチオフェン−Ｃ６０連結化合物単量体を電解重合して導電性重合体を得た。
【００６４】
（実施例２）
実施例１において求電子剤としてトシルシアニドを作用させる替わりに、ヨウ化メチルを作用させてターチオフェン−Ｃ６０連結化合物の単量体を合成した。
このようにして得られたＣ６０連結化合物の単量体につき、 １Ｈ−ＮＭＲ、１３Ｃ−ＮＭＲ、ＭＳ、ＩＲ、ＵＶ−ｖｉｓ及びサイクリックボルタンメトリーを測定した。サイクリックボルタンメトリーは、オルトジクロロベンゼン中でサイクリックボルタンメトリーにより酸化還元電位（ＣＶ）を測定した。
この化合物の １Ｈ−ＮＭＲのスペクトル図を図１３に、１３Ｃ−ＮＭＲのスペクトル図を図１４に、ＭＳのスペクトル図を図１５に、ＩＲのスペクトル図を図１６に、ＵＶ−ｖｉｓの吸収スペクトル図を図１７に、さらにサイクリックボルタンメトリーのチャートを図１８に示す。
図１４においてもピークの同定は類似化合物との比較、化学シフト、ピークの相対的な高さを参考にして同定した。
図１３において、３．３４（δ／ｐｐｍ）のピークはメチル基のピークである。３．９２，４．０３（δ／ｐｐｍ）のピークはエチレンジオキシ基のＣＨ２ によるピークである。また、６．０３，６．１３（δ／ｐｐｍ）のピークは、エチレンジオキシチオフェンのα−位のプロトンによるピークである。また、７．３５（δ／ｐｐｍ）のピークは、真ん中のチオフェンのβ−位のプロトンによるピークである。
図１４において、炭素の三重結合を示す９３．２２と８２．８３（δ／ｐｐｍ）のピークが認められる。
図１５においては、１１２２（ｍ／ｚ）にＣ７９Ｈ１４Ｏ４Ｓ３のピークが認められる。
図１６において、２３２８（ｃｍ−１）のピークは、アセチレン結合による吸収である。
図１７において、１０倍に拡大した曲線を見ると７０４（ｎｍ）の位置にピークが認められる。
図１８において、−１．１４，−１．５３，−２．０８Ｖ に可逆的な還元波と、＋０．４９Ｖに非可逆的な酸化波を示している。
これらの結果から、得られたＣ６０連結化合物は重合度が３のチオフェンオリゴマーの側鎖に１個のアミノ基を付加したメチル化フラーレンが３重結合した構造の単量体であると同定することができた。
【００６５】
さらに上記ターチオフェン−Ｃ６０連結化合物単量体を電解重合法を用いて重合した。この重合体についてもサイクリックボルタンメトリーを測定した。結果を図１９及び図２０に示す。図１９に示すように−０．９８，−１．４４、−１．９４Ｖに可逆な還元波と、＋０．２０Ｖに非可逆な酸化波を示した。掃引測定を繰り返したところ、図２０に示すように酸化側及びＣ６０部分の還元波ともに電流量が増加した。これは電極上で電解重合が起こっていることを示している。  
【００６６】
（実施例３）
実施例１で得られた本発明の導電性重合体を使用した有機太陽電池を作成した。
先ず、ＩＴＯからなる透明電極２を形成したガラス製の透明基板１上に電子供与体層３としてＰＥＤＯＴ（ ポリ（3,4- エチレンジオキシチオフェン）-ポリ(スチレンスルフォネート））をスピンコートした。次いで、化１に示す単量体をアセトニトリルに溶解し、該溶液中に上記ＰＥＤＯＴ膜を形成した基板と白金対向電極及び飽和カロメル参考電極を浸漬した。各電極及び基板をポテンシオスタットに接続し、１Ｖの電位を１０秒間印加することにより透明基板のＩＴＯ透明電極表面のＰＥＤＯＴ膜上で電解重合を起こさせて、シアノ化フラーレン基を含むチオフェン環重合体からなる導電性重合体の薄膜を形成して活性層４とし、その上にＬｉＦ層５とＡｌ電極６からなる対向電極を形成して、図１に示す断面構造を有する素子を形成した。
透明電極側から光を照射すると、Ａｌ電極と透明電極との間に電流が高効率で流れ、有機太陽電池が構成されていることが判った。
【００６７】
本発明では、シアノ化フラーレン基もしくはメチル化フラーレン基を含むチオフェン環誘導体を用いるが、これら二つの誘導体を比較すると、電子受容性の強さからシアノ化フラーレン基を側鎖に有するチオフェン環誘導体を用いる方が、メチル化フラーレン基を側鎖に有するチオフェン環誘導体よりも電荷分離性が高く、高い導電性を有する重合体となるとともに、光による電荷分離能も高い値を示す。
【００６８】
（実施例４）
実施例１で得られたフラーレン６０が結合したターチオフェン−Ｃ６０連結化合物を使用して図２１に示す構造の有機太陽電池を作成した。
先ず、実施例１で得られたターチオフェン−Ｃ６０連結化合物を、テトラブチルアンモニウムパークロレートが０．１Ｍの濃度で溶解しているオルトジクロロベンゼンに、濃度が０．１ｍＭとなるように溶解させた。次いで当該溶液を電気化学セルに注ぎ、ガラス基板４１上にＩＴＯ膜４１を成膜して得たＩＴＯ電極を作用電極とし、白金線を対向電極とし、銀／塩化銀電極を参照電極として、電位１Ｖで１時間、ターチオフェン誘導体を電解重合して、ＩＴＯ膜上に重合体の薄膜４３を得た。このＩＴＯ膜４１と重合体の薄膜４３とからなる電極をＩＴＯ電極と呼ぶ。
当該ＩＴＯ電極にＯ（オー）リング４７を介して表面に白金４５をスパッタしたガラス基板（以降、単に白金電極と呼ぶ）を載せ、ＩＴＯ電極と白金電極との間に濃度１ＭのＫＣｌ溶液４６を満たし、図２１に示す構造の有機太陽電池を形成した。ＩＴＯ電極と白金電極を電流計（ケイスレー製；リモートソースメーター  6430）４８に接続し、光源（ホヤショット製；HLS100UM）によりＩＴＯ電極を通して光を照射したところ、１００ｎＡの電流が観測された。光の照射をやめると電流は流れなくなった。この電流測定結果を図２２に示す。
【図面の簡単な説明】
【００６９】
【図１】本発明の有機太陽電池の断面構造の一例を示す図である。
【図２】有機トランジスタの構造の一例を示す断面図である。
【図３】有機トランジスタの他の構造の例を示す断面図である。
【図４】有機トランジスタの別の構造の例を示す断面図である。
【図５】有機トランジスタのさらに別の構造の例を示す断面図である。
【図６】有機エレクトロルミネッセンスの構造の一例を示す断面図である。
【図７】有機エレクトロルミネッセンスの他の構造の例を示す断面図である。
【図８】有機電解固体コンデンサの構造の一例を示す断面図である。
【図９】第１の実施形態に係わる導電性重合体を構成する単量体の １Ｈ−ＮＭＲのスペクトル図である。
【図１０】第１の実施形態に係わる導電性重合体を構成する単量体のＭＳスペクトル図である。
【図１１】第１の実施形態に係わる導電性重合体を構成する単量体のＩＲスペクトル図である。
【図１２】第１の実施形態に係わる導電性重合体を構成する単量体のＵＶ−ｖｉｓスペクトル図である。
【図１３】第２の実施形態に係わる導電性重合体を構成する単量体の１Ｈ−ＮＭＲのスペクトル図である。
【図１４】第２の実施形態に係わる導電性重合体を構成する単量体の１３Ｃ−ＮＭＲのスペクトル図である。
【図１５】第２の実施形態に係わる導電性重合体を構成する単量体のＭＳスペクトル図である。
【図１６】第２の実施形態に係わる導電性重合体を構成する単量体のＩＲスペクトル図である。
【図１７】第２の実施形態に係わる導電性重合体を構成する単量体のＵＶ−ｖｉｓスペクトル図である。
【図１８】第２の実施形態に係わる導電性重合体を構成する単量体のサイクリックボルタンメトリーを示す図である。
【図１９】第２の実施形態に係わる導電性重合体のサイクリックボルタンメトリーを示す別の図である。
【図２０】第２の実施形態に係わる導電性重合体のサイクリックボルタンメトリーを示す別の図である。
【図２１】第４の実施例に係わる有機太陽電池の断面構造を示す図である。
【図２２】第４の実施例に係わる有機太陽電池の電流測定結果を示す図である。
【符号の説明】
【００７０】
１・・・・・・透明基板、２・・・・・・透明電極、３・・・・・・電子供与体層、４・・・・・・活性層、５・・・・・・ＬｉＦ層、６・・・・・・Ａｌ電極、８・・・・・・有機太陽電池、１０−１，１０−２，１０−３，１０−４・・・・・・有機トランジスタ、１３・・・・・・絶縁膜、１６・・・・・・チオフェン環重合体、１７・・・・・・チオフェン重合体、２０−１，２０−２・・・・・有機エレクトロルミネッセンス素子、２２・・・・・・透明電極、２６・・・・・・ホール注入層、２７・・・・・・電子輸送層、２８・・・・・・チオフェン重合体、３０・・・・・・有機固体電解コンデンサ、３１・・・・・・タンタル多孔質焼結体、３２・・・・・・タンタル酸化膜、３３・・・・・・陰極導電層
【図１】
2004277736.tif 000016
【図２】
2004277736.tif 000017
【図３】
2004277736.tif 000018
【図４】
2004277736.tif 000019
【図５】
2004277736.tif 000020
【図６】
2004277736.tif 000021
【図７】
2004277736.tif 000022
【図８】
2004277736.tif 000023
【図９】
2004277736.tif 000024
【図１０】
2004277736.tif 000025
【図１１】
2004277736.tif 000026
【図１２】
2004277736.tif 000027
【図１３】
2004277736.tif 000028
【図１４】
2004277736.tif 000029
【図１５】
2004277736.tif 000030
【図１６】
2004277736.tif 000031
【図１７】
2004277736.tif 000032
【図１８】
2004277736.tif 000033
【図１９】
2004277736.tif 000034
【図２０】
2004277736.tif 000035
【図２１】
2004277736.tif 000036
【図２２】
2004277736.tif 000037
【手続補正書】
【提出日】平成16年6月15日(2004.6.15)
【手続補正１】
【補正対象書類名】特許請求の範囲
【補正対象項目名】請求項６
【補正方法】変更
【補正の内容】
【請求項６】
チオフェン誘導体を2,3,5-トリブロモチオフェンとカップリングさせてブロモターチオフェン誘導体を合成する工程と、該ブロモターチオフェン誘導体にトリメチルシリルアセチレンをカップリングさせてアセチレン誘導体を合成する工程と、該アセチレン誘導体をテトラブチルアンモニウムフルオライドとブチルリチウムによりリチオ化する工程と、該リチオ化した誘導体をフラーレンを加えたオルトシクロベンゼン中に溶解させてフラーレンアニオンを形成する工程と、該フラーレンアニオンにトシルシアニドもしくはメチル基を反応させることにより、ターチオフェン‐フラーレン連結化合物からなる単量体を形成する工程と、該単量体を重合反応させて重合高分子を得る工程とを有することを特徴とする導電性重合体の製造方法。
【手続補正２】
【補正対象書類名】明細書
【補正対象項目名】０００６
【補正方法】変更
【補正の内容】
【０００６】
Ｃ６０の結晶はＣ６０分子が面心立方構造に配置され、バンドギャップが約１．６ｅＶであって半導体とみなせる。純粋な状態では約１０１４Ω／ｃｍの電気抵抗を有する。そして、５００℃で約１ｍＴｏｒｒの蒸気圧があり、昇華によって薄膜を蒸着することができる。Ｃ６０に限らずフラーレン分子は真空又は減圧下において容易に気化できることから、蒸着膜を形成し易い素材であると言える。
【手続補正３】
【補正対象書類名】明細書
【補正対象項目名】００１５
【補正方法】変更
【補正の内容】
【００１５】
上記の課題を解決するため、本発明の導電性重合体の一つは、チオフェン環が連結してなる高分子重合体であって、シアノ化フラーレン基を側鎖に連結してなる導電性重合体とした。
他の一つは、チオフェン環が連結してなる高分子重合体であって、メチル化フラーレン基を側鎖に連結してなる導電性重合体とした。
本発明の導電性重合体においては、主鎖には電子供与性が高いπ共役性のチオフェン環を使用し、側鎖には電子受容性が高いシアノ化フラーレン基もしくはメチル化フラーレン基を使用している。従って、分子内の所定の位置にシアノ化フラーレン基もしくはメチル化フラーレン基が共有結合しており、その高い電子受容性のために主鎖のチオフェン環の電子はシアノ化フラーレンもしくはメチル化フラーレンの方へいつも引っ張られていることとなる。従って主鎖のチオフェン環は電子供与性がさらに強くなり、その結果、高い導電性を有する高分子単量体となるとともに、光による電荷分離が起き易くなる。
【手続補正４】
【補正対象書類名】明細書
【補正対象項目名】００２０
【補正方法】変更
【補正の内容】
【００２０】
本発明によれば、主鎖には電子供与性が高いπ共役性のチオフェン環を使用し、側鎖には高電子受容性が高いシアノ化フラーレンを使用しているので、分子内の所定の位置にシアノ化フラーレンが共有結合しており、その高い電子受容性のために主鎖のチオフェン環の電子はシアノ化フラーレンの方へいつも引っ張られていることとなる。従って主鎖のチオフェン環は電子供与性がさらに強くなり、その結果、高い導電性を有する高分子となるとともに、光による電荷分離が起き易くなる。
また、本発明の導電性共重合高分子においては、３次元的に架橋するので機械的強度や耐光性に優れた導電性重合体となるものがある。
これらの本発明の導電性重合体を使用して有機太陽電池とすれば、機械的強度や耐光性に優れ、しかも光変換効率の高い有機太陽電池を提供することが可能となる。
【手続補正５】
【補正対象書類名】明細書
【補正対象項目名】００２３
【補正方法】変更
【補正の内容】
【００２３】
化１に示すように、この導電性重合体は主鎖が電子供与性が高いπ共役性のチオフェン環であり、側鎖には高電子受容性が高いシアノ化フラーレン基を使用している。
この導電性重合体では、分子内の所定の位置にシアノ化フラーレンが共有結合しており、その高い電子受容性のために主鎖のチオフェン環の電子はシアノ化フラーレンの方へいつも引っ張られていることとなる。従って主鎖のチオフェン環は電子供与性がさらに強くなり、その結果、高い導電性を有する高分子となるとともに、光による電荷分離が起き易くなる。
【手続補正６】
【補正対象書類名】明細書
【補正対象項目名】００２６
【補正方法】変更
【補正の内容】
【００２６】
この導電性重合体では、分子内の所定の位置にメチル化フラーレンが共有結合しており、その高い電子受容性のために主鎖のチオフェン環の電子はメチル化フラーレンの方へいつも引っ張られていることとなる。従って主鎖のチオフェン環は電子供与性がさらに強くなり、その結果、高い導電性を有する重合体となるとともに、光による電荷分離が起き易くなる。
【手続補正７】
【補正対象書類名】明細書
【補正対象項目名】００３２
【補正方法】変更
【補正の内容】
【００３２】
次に、得られたアセチレン誘導体にテトラブチルアンモニウムフルオライドを作用させることによって脱トリメチルシリル化を行い、化６に示すエチニルターチオフェンを合成する。
【手続補正８】
【補正対象書類名】明細書
【補正対象項目名】００４３
【補正方法】変更
【補正の内容】
【００４３】
活性層４には本発明になる主鎖に電子供与性が高いπ共役性のチオフェン環を配し、側鎖には電子受容性が高い高電子受容性のシアノ化フラーレン基もしくはメチル化フラーレン基を使用した単量体の重合体からなる導電性重合体を使用する。重合体に含まれるフラーレン類としては、Ｃ６０，Ｃ７０，Ｃ８４等いずれでもかまわない。
電子供与体層３及び活性層４の厚さはいずれも１〜５０ｎｍ、好ましくは５〜２０ｎｍあればよい。
【手続補正９】
【補正対象書類名】明細書
【補正対象項目名】００５４
【補正方法】変更
【補正の内容】
【００５４】
本発明の有機太陽電池においては、先に掲げた化１、化２，および化１１から化１４の６種類の単量体のうち、少なくとも２種類の単量体を共重合して得られる共重合体も利用することができる。これらの共重合体も主鎖に電子供与性が高いパイ共役性のチオフェン環を配し、側鎖には電子受容性が高い高電子受容性のシアノ化フラーレン基もしくはメチル化フラーレン基を使用している。その結果、高い導電性を有する重合体となるとともに、光による電荷分離が起き易くなる。
例えば、化１に示す主鎖が重合度（繰返し数）３のチオフェンオリゴマーで、その側鎖にシアノ化フラーレン基が３重結合してなる単量体と、化１３に示す主鎖が重合度（繰返し数）３のチオフェンオリゴマー２個で、その側鎖にシアン基２個を有するシアノ化フラーレン基１個が３重結合してなる単量体を共重合させて得た導電性共重合体を挙げることができる。
特に、１付加体の単量体を主原料とし、これに２付加体の単量体を加えて共重合させた導電性共重合体は、主鎖が３次元的に架橋するため機械的強度が一段と向上する利点を有する。
【手続補正１０】
【補正対象書類名】明細書
【補正対象項目名】００５５
【補正方法】変更
【補正の内容】
【００５５】
本発明の導電性重合体は、その高性能な導電性や電荷分離能等の特性を生かして、有機太陽電池の他に、有機トランジスタ（ＴＲ）、有機エレクトロルミネッセンス（ＥＬ）素子や有機固体電解コンデンサ等に利用することができる。
次に、本発明の導電性重合体を有機トランジスタの活性層に利用した例を示す。
図２は有機トランジスタ１０−１の構造を示す断面図の一例である。ＩＴＯ（ IndiumThin Oxide ） 等の電極１２を形成したガラス基板１１上にシリコン酸化膜やアルミニウム酸化膜等の絶縁膜１３を熱酸化法やＣＶＤ又はスパッタ法を用いて形成する。次いで金や白金等のソース電極１４とドレイン電極１５を形成し、次いで本発明の導電性重合体である、例えばシアノ化フラーレンもしくはメチル化フラーレンを含むチオフェン環重合体１６を、スピンコート及び電解重合法を利用して形成する。
また、逆にシリコンやガラスの基板上に先のシアノ化フラーレンもしくはメチル化フラーレンを含むチオフェン環重合体を形成し、金や白金のソース電極とドレイン電極を形成し、次いでシリコン酸化膜やシリコン窒化膜又は酸化アルミニウム等のゲート絶縁膜を形成し、次いでゲート電極を形成して有機トランジスタとすることもできる。
これらの有機トランジスタは、その高い導電性から大きな電子移動度を得ることができ、トランジスタとしての動作スピードを向上させることができる。
【手続補正１１】
【補正対象書類名】明細書
【補正対象項目名】００６４
【補正方法】変更
【補正の内容】
【００６４】
（実施例２）
実施例１において求電子剤としてトシルシアニドを作用させる替わりに、ヨウ化メチルを作用させてターチオフェン−Ｃ６０連結化合物の単量体を合成した。
このようにして得られたＣ６０連結化合物の単量体につき、１Ｈ−ＮＭＲ、１３Ｃ−ＮＭＲ、ＭＳ、ＩＲ、ＵＶ−ｖｉｓ及びサイクリックボルタンメトリーを測定した。サイクリックボルタンメトリーは、オルトジクロロベンゼン中でサイクリックボルタンメトリーにより酸化還元電位（ＣＶ）を測定した。
この化合物の １Ｈ−ＮＭＲのスペクトル図を図１３に、１３Ｃ−ＮＭＲのスペクトル図を図１４に、ＭＳのスペクトル図を図１５に、ＩＲのスペクトル図を図１６に、ＵＶ−ｖｉｓの吸収スペクトル図を図１７に、さらにサイクリックボルタンメトリーのチャートを図１８に示す。
図１４においてもピークの同定は類似化合物との比較、化学シフト、ピークの相対的な高さを参考にして同定した。
図１３において、３．３４（δ／ｐｐｍ）のピークはメチル基のピークである。３．９２，４．０３（δ／ｐｐｍ）のピークはエチレンジオキシ基のＣＨ２ によるピークである。また、６．０３，６．１３（δ／ｐｐｍ）のピークは、エチレンジオキシチオフェンのα−位のプロトンによるピークである。また、７．３５（δ／ｐｐｍ）のピークは、真ん中のチオフェンのβ−位のプロトンによるピークである。
図１４において、炭素の三重結合を示す９３．２２と８２．８３（δ／ｐｐｍ）のピークが認められる。
図１５においては、１１２２（ｍ／ｚ）にＣ７９Ｈ１４Ｏ４Ｓ３のピークが認められる。
図１６において、２３２８（ｃｍ−１）のピークは、アセチレン結合による吸収である。
図１７において、１０倍に拡大した曲線を見ると７０４（ｎｍ）の位置にピークが認められる。
図１８において、−１．１４，−１．５３，−２．０８Ｖ に可逆的な還元波と、＋０．４９Ｖに非可逆的な酸化波を示している。
これらの結果から、得られたＣ６０連結化合物は重合度が３のチオフェンオリゴマーの側鎖に１個のメチル基を付加したメチル化フラーレンが３重結合によって結ばれた構造の単量体であると同定することができた。
【手続補正１２】
【補正対象書類名】明細書
【補正対象項目名】００６８
【補正方法】変更
【補正の内容】
【００６８】
（実施例４）
実施例１で得られたＣ６０フラーレンが結合したターチオフェン−Ｃ６０連結化合物を使用して図２１に示す構造の有機太陽電池を作成した。
先ず、実施例１で得られたターチオフェン−Ｃ６０連結化合物を、テトラブチルアンモニウムパークロレートが０．１Ｍの濃度で溶解しているオルトジクロロベンゼンに、濃度が０．１ｍＭとなるように溶解させた。次いで当該溶液を電気化学セルに注ぎ、ガラス基板４１上にＩＴＯ膜４２を成膜して得たＩＴＯ電極を作用電極とし、白金線を対向電極とし、銀／塩化銀電極を参照電極として、電位１Ｖで１時間、ターチオフェン誘導体を電解重合して、ＩＴＯ膜上に重合体の薄膜４３を得た。このＩＴＯ膜４２と重合体の薄膜４３とからなる電極をＩＴＯ電極と呼ぶ。
当該ＩＴＯ電極にＯ（オー）リング４７を介して表面に白金４５をスパッタしたガラス基板（以降、単に白金電極と呼ぶ）を載せ、ＩＴＯ電極と白金電極との間に濃度１ＭのＫＣｌ溶液４６を満たし、図２１に示す構造の有機太陽電池を形成した。ＩＴＯ電極と白金電極を電流計（ケイスレー製；リモートソースメーター  6430）４８に接続し、光源（ホヤショット製；HLS100UM）によりＩＴＯ電極を通して光を照射したところ、１００ｎＡの電流が観測された。光の照射をやめると電流は流れなくなった。この電流測定結果を図２２に示す。
【手続補正１３】
【補正対象書類名】図面
【補正対象項目名】図２１
【補正方法】変更
【補正の内容】
【図２１】
2004277736.tif 000038